FR 2945159 A1 20101105 FR 0952832 A 20090429 La présente invention concerne un réseau de diffraction en réflexion destiné à être utilisé dans une chaîne laser impulsionnelle et ayant une tenue au flux laser améliorée comparé à un réseau métallique classique en régime femtoseconde. Dans les domaines de la physique des plasmas ou de la fusion nucléaire on utilise aujourd'hui des lasers à impulsions ultracourtes (dont la durée d'impulsion est inférieure à 500 fs) avec des énergies de plus en plus importantes dans le but d'atteindre des puissances crêtes approchant le petawatt (PW) voire plus. Io Or, la puissance maximum atteignable est limitée par la tenue au flux des composants optiques. La tenue au flux laser d'un composant optique dépend notamment de la densité d'énergie par unité de surface et de la durée des impulsions. Les problèmes de seuil de dommage des composants optiques dans is les lasers à impulsion haute énergie ont été partiellement résolus par la technique de l'amplification à dérive de fréquence, en anglais CPA (Chirped Pulse Amplification). Le principe du CPA est d'élargir temporellement l'impulsion lumineuse, réduisant ainsi la puissance crête, de l'amplifier puis, en fin de chaîne laser, de la recomprimer temporellement pour avoir 20 l'impulsion courte voulue. Ainsi la puissance lumineuse pendant l'amplification peut être réduite de plusieurs ordres de grandeur. Cependant, le risque de détruire un composant optique persiste sur l'étage effectuant la compression de l'impulsion, basé notamment sur l'utilisation de réseaux de diffraction. Certains de ces composants sont en effet exposés à l'impulsion amplifiée en 25 énergie et compressée temporellement donc ayant la puissance crête la plus importante. Les réseaux de diffraction des compresseurs sont ainsi les composants limitants en termes de tenue au flux. Les réseaux de diffraction pour compression d'impulsion ont tout d'abord été des réseaux métalliques classiques. Pour la compression 30 d'impulsions dans le domaine infrarouge (à 800 nm, 1053 nm ou 1550 nm), on n'utilise pas des réseaux en Aluminium, car leur efficacité de diffraction, générallement inférieure à 90%, est insuffisante. On utilise plutôt des réseaux recouverts d'une couche en Or. Les réseaux en Or offrent une excellente efficacité de diffraction sur une large bande passante spectrale et ne 35 requièrent pas de couche protectrice puisque l'or est un matériau inoxydable. Toutefois, les réseaux en Or souffrent d'une tenue au flux laser limitée en régime femtoseconde. Ainsi pour le domaine femtoseconde, avec des impulsions plus courtes que 500 fs, le seuil de dommage est de l'ordre de 0,2 à 0,3 J/cm2 pour les réseaux Or classiques. Une première solution pour permettre d'augmenter la puissance laser est d'augmenter les tailles des faisceaux et des composants optiques afin de diminuer l'éclairement surfacique. Mais l'augmentation de la taille des optiques notamment pour les réseaux de diffraction se heurte très vite à des limitations techniques de production ainsi qu'à une augmentation importante io du coût de fabrication. Il y a donc un très grand intérêt à augmenter la tenue au flux des réseaux de diffraction. Une autre solution pour augmenter encore l'efficacité de diffraction et la tenue au flux a été de fabriquer des réseaux de diffraction sur des miroirs diélectriques (MLD : multi-layer dielectric). Un réseau MLD comprend is généralement un empilement alterné d'un nombre important de couches de deux matériaux diélectriques totalement transparents d'indices optiques différents et alternées dans le sens de l'épaisseur et un réseau formé dans la dernière couche mince en surface de l'empilement multicouche. Ces réseaux MLD sont décrits en détail dans de nombreux articles, par exemple : � Design 20 of high-efficiency dielectric reflection grating � by Shore et al., JOSA A, Vol. 14, Issue 5, pp. 1124-1136, � High-Efficiency Dielectric Reflection Gratings: Design, Fabrication, and Analysis � by Hehl et al., Applied Optics, Vol. 38, Issue 30, pp. 6257-6271, � Design of diffraction gratings for multipetawatt laser compressors � by Bonod et al., Proc. SPIE, Vol. 5962, 59622M (2005). 25 Ces publications préconisent de fabriquer des réseaux de diffraction à base de matériaux entièrement diélectriques, transparents et sans absorption, comprenant un nombre élevé de bicouches, pour permettre d'obtenir des réseaux MLD dont la tenue au flux est deux à trois fois meilleure que celle des réseaux comprenant une seule couche d'or. En théorie, les réseaux MLD ont 30 également une efficacité de diffraction supérieure à celle des réseaux en Or. Les réseaux MLD remplacent ainsi progressivement les réseaux métalliques en Or dans les compresseurs d'impulsions de très haute intensité. Cependant, les réseaux MLD sont plus compliqués à fabriquer que les réseaux métalliques et donc plus coûteux. De plus, les réseaux MLD ont une 35 bande passante spectrale trop limitée (quelques dizaines de nm) pour être utilisés sur les chaînes lasers à impulsions ultra-brèves ( 90%) sur un domaine de longueur d'onde entourant la Io longueur d'onde centrale d'intérêt. Un réseau de diffraction MLD ne peut avoir ce type de performances en bande passante. Les réseaux MLD ont une bande passante typiquement inférieure à 50 nm à la longueur d'onde centrale de 1053 nm. La tenue au flux des éléments optiques (matériaux, miroirs, réseaux de is diffraction) exposés à des impulsions laser est un domaine d'investigation encore vaste où tous les phénomènes ne sont pas encore expliqués. Les dommages dans les matériaux dus au flux laser dans les régimes d'impulsion de durée nanoseconde à picoseconde sont assez bien connus maintenant. Dans le domaine femtoseconde de nouveaux phénomènes se produisent et le 20 mode d'endommagement est différent. Dans les régimes picoseconde et nanoseconde les principaux phénomènes sont de nature thermique et liés à l'absorption notamment pour les réseaux métalliques. Quel que soit le matériau, le seuil d'endommagement suit une loi en racine carrée de la durée d'impulsion. Les articles suivants 25 décrivent un certains nombre de mesures et de modèles d'endommagement laser sur des miroirs et des réseaux de diffraction : � Optical ablation by highpower short-pulse lasers � by Stuart et al., JOSA B, Vol. 13, Issue 2, pp. 459-468 , � Short-pulse laser damage in transparent materials as a function of pulse duration � by Tien et al, Physical Review Letters, Volume 82, Issue 19, 30 May 10, 1999, pp.3883-3886. Pour des durées d'impulsions femtoseconde, on s'écarte de cette loi, les phénomènes physiques à l'échelle locale d'un trait du réseau semblent alors liés au carré du champ électrique de l'onde électromagnétique lumineuse dans les matériaux. Il est ainsi montré par les articles suivants : 35 � Multilayer dielectric gratings for petawatt-class laser systems � by Britten et al. Proceedings of the SPIE, Volume 5273, pp. 1-7 (2004), � Effect of electric field on laser induced damage threshold of multilayer dielectric gratings � by Neauport et al, Optics Express, Vol. 15, Issue 19, pp. 12508-12522, que l'endommagement des réseaux de diffraction en régime femtoseconde (durée d'impulsion inférieure à 500fs.) est fortement lié à la valeur du champ électrique au carré dans le matériau constituant le profil des traits du réseau de diffraction. En effet, pour des réseaux de diffraction très efficaces (c'est-à-dire dont l'énergie diffractée est quasiment totalement concentrée dans l'ordre de Io diffraction utile (l'ordre -1 pour ce type de réseau)), il y a formation d'ondes stationnaires dues à l'interférence du champ incident avec le champ diffracté et le champ électrique peut avoir une amplitude double de celle du champ incident à proximité ou à l'intérieur du matériau. On parle alors de renforcement du champ électrique. 15 Un réseau de diffraction métallique classique fonctionne en polarisation TM avec un traitement métallique généralement en or. Le champ électrique au niveau du métal et de l'interface métal-vide connaît des zones de renforcement de champ important à certains points du profil des traits qui constituent les zones de faiblesse pour la tenue au flux. 20 La tenue au flux laser dépend bien sûr aussi de la qualité de fabrication : pureté des matériaux utilisés, densité des matériaux, absence d'impureté ou de défauts (craquelure, inclusion, bulles, rugosité). Le type de matériau utilisé influe logiquement aussi beaucoup sur la tenue au flux comme l'explique bien l'article suivant sur différents matériaux 25 transparents : � Scaling laws of femtosecond laser pulse induced breakdown in oxide films � by Mero et al., Phys. Rev. B 71, 115109 (2005). L'invention vise à produire un réseau de diffraction en réflexion ayant à la fois une efficacité de diffraction élevée, une bande passante spectrale étendue (plusieurs dizaines de nanomètres) et un seuil d'endommagement 30 amélioré permettant l'exposition du réseau à un flux laser de forte puissance en régime femtoseconde. A cet effet, l'invention concerne un réseau de diffraction métallique en réflexion à très haute efficacité de diffraction pour diffracter des impulsions laser en régime femtoseconde, ledit réseau comprenant un substrat 35 comprenant un ensemble de traits de pas A, le substrat étant métallique ou recouvert d'une couche métallique, et ledit réseau comprenant une couche mince en matériau diélectrique d'épaisseur e, ladite couche mince diélectrique recouvrant la surface métallique des traits du réseau, ledit réseau étant apte à recevoir une onde électromagnétique lumineuse impulsionnelle en régime femtoseconde. Selon l'invention, l'épaisseur e de la couche mince diélectrique est inférieure à 50nm, l'épaisseur e étant apte à diminuer d'au moins un facteur, trois les maxima du carré du champ électrique de l'onde électromagnétique lumineuse sur la surface métallique et dans la couche métallique du substrat, comparé au carré du champ électrique en surface d'un réseau métallique dépourvu de couche mince diélectrique, de manière à Io améliorer la tenue au flux laser du réseau de diffraction en régime femtoseconde, Selon des aspects particuliers de l'invention - e réseau de diffraction est un réseau polarisé TM ; es traits du réseau ont, dans un plan transverse à la direction des traits, 15 un profil sinusoïdal, pseudo-sinusoïdal, triangulaire, rectangulaire, trapézoïdal ou pseudo-trapézoïdal 20 e substrat est recouvert d'une couche métallique en Or; - a couche mince diélectrique a une épaisseur e inférieure à la profondeur de modulation h des traits du réseau - a couche mince diélectrique est en silice (SO2) ; - a couche diélectrique est transparente sur la bande passante optique [X A?,,I2] et l'épaisseur e de la couche mince diélectrique est inférieure ou égale à l'épaisseur pour laquelle l'efficacité de diffraction en polarisation TM est atténuée d'un coefficient u (compris entre 0 et 1), comparée à 25 'efficacité de diffraction d'un réseau métallique ayant des traits de même profil et dépourvu de couche mince diélectrique ; 'efficacité de diffraction du réseau en polarisation TM est supérieure à 90% sur la bande passante optique [À. � L'invention concerne également un système d'amplification 30 d'impulsions laser à dérive de fréquence (CFA) comprenant un étage pour étirer temporellement les impulsions laser, un ou plusieurs étages d'amplification, et un étage de compression pour compresser temporellement les impulsions amplifiées, dans lequel l'étage de compression comprend au moins un réseau de diffraction métallique recouvert d'une couche mince diélectrique selon l'invention. L'invention concerne enfin un procédé d'amélioration du seuil d'endommagement d'un réseau de diffraction métallique à un faisceau laser intense en régime femtoseconde, comprenant une étape de sélection d'un réseau de diffraction à très haute efficacité de diffraction en réflexion comprenant un substrat comprenant un ensemble de traits de pas A. ledit Io substrat étant métallique ou recouvert d'une couche métallique. Selon l'invention, le procédé d'amélioration comprend une étape de dépôt d'une couche mince diélectrique sur la surface métallique des traits du réseau, ladite couche mince diélectrique étant transparente sur la bande passante spectrale des impulsions ferntoseconde et l'épaisseur e de la couche diélectrique étant 15 apte à diminuer d'au moins un facteur trois les maxima du champ électrique de l'onde électromagnétique lumineuse sur la surface métallique et dans la couche métallique, comparé au champ électrique en surface d'un réseau métallique dépourvu de couche mince diélectrique. La présente invention concerne également les caractéristiques qui 20 ressortiront au cours de la description qui va suivre et qui devront être considérées isolément ou selon toutes leurs combinaisons techniquement possibles. Cette description, donnée à titre d'exemple non limitatif, fera mieux comprendre comment l'invention peut être réalisée en référence aux dessins 25 annexés sur lesquels : - la figure 1 représente schématiquement un réseau de diffraction en réflexion selon l'art antérieur, vu en coupe dans un plan transverse aux traits du réseau, exposé à un faisceau incident polarisé TM et diffractant dans un ordre P; 30 - la figure 2 représente schématiquement une vue en coupe de deux traits d'un réseau de diffraction métallique selon l'art antérieur ; - la figure 3 représente la courbe spectrale d'efficacité de diffraction en polarisation TM d'un réseau métallique selon l'art antérieur ; - la figure 4 représente schématiquement une vue en coupe de deux 35 traits d'un réseau de diffraction selon un mode de réalisation de l'invention ; - la figure 5 représente les courbes d'efficacité de diffraction en polarisation TM de réseaux de diffraction selon l'invention en fonction de l'épaisseur de la couche diélectrique et à différentes longueurs d'onde ; - la figure 6 représente la courbe spectrale d'efficacité de diffraction en polarisation TM d'un réseau selon un mode de réalisation de l'invention ; - la figure 7A représente le profil de modulation des traits d'un réseau vu en coupe localement (deux traits) dans un plan transverse aux traits du réseau ; - la figure 7B représente une simulation du carré du champ électrique Io de l'onde électromagnétique lumineuse dans le plan de la figure 7A à une distance de 5 nm en avant de la surface métallique d'un réseau exposé à un flux laser respectivement dans le cas d'un réseau métallique classique (trait plein) et dans le cas d'un réseau selon un mode de réalisation de l'invention (tirets), ces deux réseaux ayant un profil de traits conforme à celui représenté is en figure 7A ; - la figure 7C représente une simulation du carré du champ électrique de l'onde électromagnétique lumineuse dans le plan de la figure 7A à une distance de 30 nm en avant de la surface métallique d'un réseau exposé à un flux laser dans le cas un réseau métallique classique (trait plein) et dans le 20 cas d'un réseau selon un mode de réalisation de l'invention (tirets), ces deux réseaux ayant un profil de traits représenté en figure 7A. L'invention concerne en particulier un procédé d'amélioration de la tenue au flux laser de réseaux de diffraction réflectifs métalliques soumis à des impulsions laser ultra-intense et ultra-courtes (durée d'impulsion La tenue au flux étant dans ce domaine inversement proportionnelle au carré du champ, un tel réseau métallique modifié a donc une tenue au flux bien meilleure qu'un réseau métallique de l'art antérieur. De manière complémentaire, le matériau diélectrique peut aussi être choisi de façon à ce que sa tenue au flux intrinsèque soit la plus élevée possible. Pour illustrer l'invention nous prenons un exemple de réseau pour compression d'impulsion classiquement utilisé pour des valeurs normales d'utilisation. On s'intéresse plus précisément à un réseau de diffraction 5, de io densité de traits N=1480 tr/mm (soit un pas A=675 nm), utilisé sous un angle d'incidence 0 constant de 42° par rapport à la normale au réseau, cet angle correspond à une déviation entre le faisceau incident et réfléchi de 11 ° à la longueur d'onde centrale de 800nm dans l'ordre -1 en réflexion (cf Figure 1). En pratique les profils de trait des réseaux de diffraction réalisés par les is fabricants peuvent être de type lamellaire, sinusoïdal, ou pseudo-sinusoïdal, trapézoïdal ou trapézoïdal arrondi ou bien en forme de plot arrondi selon le mode de réalisation utilisé (holographique, holographique usiné, usinage ionique, e-beam) et les paramètres décrivant le profil sont multiples. L'invention s'applique à tous les types de profils de réseaux. 20 Pour simplifier l'explication de l'invention le profil étudié est un profil de traits 1 sinusoïdal ce qui réduit la description du profil à un seul paramètre, la hauteur de modulation h du réseau. Nous nous intéressons au réseau de l'art antérieur représenté en coupe sur les figures 1 et 2 (zoom sur une vue en coupe transverse de deux 25 traits du réseau). Le réseau 5 comprend un substrat 2 donnant la forme du profil des traits du réseau de diffraction. Le substrat 2 peut être un substrat en matériau métallique massif ou recouvert par une couche 2' en matériau métallique. Le métal (2, 2') a un indice nm=0,5+i*10 avec une partie complexe importante et une épaisseur d suffisante pour assurer une bonne réflectivité 30 en polarisation TM. La forme des traits des figures 1-2 est de type plot pour l'illustration, la profondeur de modulation h donne la hauteur des traits du réseau. Le pas du réseau vaut A. Les traits 1 sont reproduits dans la direction X transverse aux traits du réseau. Le faisceau incident sur la surface métallique 12 des traits du réseau est diffracté. Pour simplifier l'explication nous nous intéressons à un réseau sinusoïdal afin de réduire le nombre de variable décrivant le profil des traits du réseau à un seul paramètre, la profondeur de modulation h. La figure 3 représente une courbe d'efficacité de diffraction r1 simulée pour un réseau métallique sinusoïdal de l'art antérieur ayant pour modulation h=240 nm à l'incidence de 42° en polarisation TM en fonction de la longueur d'onde sur un domaine de compris entre 700 nm et 900 nm. L'efficacité de diffraction du réseau métallique 5 dans l'ordre -1 est donc très élevée (> 94%) sur une large plage de longueur d'onde. io La figure 4 représente schématiquement la structure des traits d'un réseau de diffraction 6 selon un exemple de réalisation de l'invention (zoom sur une vue en coupe transverse de deux traits du réseau 6). Le réseau 6 comprend une couche mince 4 de matériau diélectrique déposée sur la surface 12 d'un réseau métallique 5 tel que décrit en lien avec les figures 1-2. 15 À titre d'exemple, l'indice de réfraction de la couche mince 4 diélectrique est ici égal à 1,5. L'autre paramètre est l'épaisseur du traitement diélectrique déposé e. La surface 14 exposée au faisceau laser incident est donc la surface de la couche mince diélectrique 4. L'épaisseur e de la couche diélectrique 4 est optimisée pour éviter une dégradation trop importante des 20 performances en efficacité de diffraction du réseau 6. La couche 4 ne doit pas être trop épaisse. La figure 5 présente des courbes de simulation de l'efficacité de diffraction d'un réseau de diffraction 6 en fonction de l'épaisseur e du traitement diélectrique 4 déposé en surface d'un réseau métallique (identique 25 à celui utilisé pour la courbe de la figure 3), ceci pour cinq longueurs d'onde réparties de manière uniforme sur le spectre étudié (respectivement égale à 700, 750, 800, 850 et 900 nm) en polarisation TM. La couche 4 de matériau diélectrique a pour effet de dégrader l'efficacité de diffraction ri du réseau 6 lorsque son épaisseur e augmente, 30 ceci à toutes les longueurs d'ondes mais avec une amplitude différente. Ce sont les basses longueurs d'onde (700 et 750 nm) qui voient leur efficacité r1 diminuer le plus rapidement en fonction de l'épaisseur e de traitement diélectrique. En prenant comme critère que l'on souhaite ne pas dégrader l'efficacité sur toute la plage spectrale d'un coefficient (1-a) égal au plus à 15%, on obtient que l'épaisseur e de la couche diélectrique doit être inférieure à 50 nm. Pour ne pas dégrader l'efficacité de diffraction du réseau 6, l'épaisseur e du dépôt de diélectrique ne doit donc pas dépasser quelques dizaines de nm, ce qui est tout à fait réalisable avec les moyens courants de dépôt sous vide. De plus, ces valeurs d'épaisseur sont faibles devant la profondeur de modulation h (240 nm) du réseau, ce qui limite les déformations du profil après dépôt. On choisit donc pour continuer l'explication de l'invention une épaisseur io de traitement diélectrique e égale à environ 25 nm. La figure 6 représente une courbe d'efficacité de diffraction i en polarisation TM d'un réseau de diffraction 6 à profil sinusoïdal métallique de modulation 240 nm recouvert d'une couche diélectrique 4 de 25 nm d'épaisseur à l'incidence de 42° en fonction de la longueur d'onde sur un is domaine de compris entre 700 nm et 900 nm. Le réseau de diffraction 6 comprenant une couche diélectrique 4 en surface du substrat métallique 2 ou métallisé 2' conserve une efficacité de diffraction r1 très élevée (>91 %) sur la plage spectrale d'intérêt. Il s'agit maintenant de démontrer l'effet bénéfique pour la tenue au flux 20 laser pour des impulsions ultra-intenses dont la durée est dans le domaine des impulsions femtosecondes. Dans ce domaine de fonctionnement, il est maintenant démontré qu'un des paramètres important pour la tenue au flux est le carré du champ électrique au voisinage et à l'intérieur des matériaux. Le champ électrique de l'onde électromagnétique lumineuse est donc le 25 paramètre à étudier. Nous présentons une simulation du champ électrique existant dans et autour du profil du réseau pour le cas du réseau métallique sinusoïdal 5 de l'art antérieur et pour le cas du réseau 6 métallique recouvert d'une couche mince diélectrique 4. Ceci pour les mêmes conditions d'utilisation à savoir un 30 angle d'incidence 0 de 42° et une longueur d'onde centrale de 800 nm en polarisation TM. La figure 7A représente le profil des traits dans un plan transverse aux traits du réseau (seuls deux traits du réseau sont représentés), profil utilisé dans les simulations des figures 7B et 7C. L'abscisse représente la direction X 35 de la périodicité des traits du réseau (en nm) et l'ordonnée représente la profondeur des traits en nm. Le bas du profil sinusoïdal est à l'ordonnée 0 repéré par la ligne fine horizontale, le profil a pour profondeur de modulation h=240 nm. Dans les simulations, on utilise respectivement un réseau métallique classique, la surface 12 du réseau 5 ayant le profil de la fig. 7A et un réseau métallique recouvert d'une couche mince diélectrique, la surface 14 du réseau 6 ayant également le profil de la fig. 7A. La figure 7B représente l'amplitude du champ électrique au carré pour le cas d'un réseau métallique 5 de l'art antérieur à une distance de 5 nm en avant de l'interface métal-air (ou métal-vide) dans le cas d'un réseau io métallique de l'art antérieur (courbe 8 en trait plein), et respectivement à une distance de 5nm de l'interface métal-diélectrique pour un réseau métallique recouvert d'une couche de 25nm de matériau diélectrique (courbe 9 tiretée), donc à l'intérieur de la couche diélectrique 4. Sur la courbe 8 d'un réseau métallique 5 on s'aperçoit qu'il y a une is zone sur la pente droite du profil où le renforcement du champ électrique est fort (surintensité d'un facteur pouvant atteindre quatre) sur le flanc droit des traits du réseau au niveau de l'interface air-métal (ou vide-métal) : cette zone d'un réseau métallique est la zone exposée à la densité de champ électrique la plus élevée et sera donc endommagée en premier dans le régime 20 femtoseconde. La courbe 9 montre que pour un réseau selon l'invention, l'intensité du champ électrique à 5nm de l'interface métal-diélectrique est fortement atténuée comparée à la courbe 8. On n'observe pas de renforcement du champ électrique au voisinage du métal. 25 La figure 7C représente l'amplitude du champ électrique au carré pour le cas d'un réseau métallique de l'art antérieur à une distance de 30 nm en avant de l'interface métal-air (ou métal-vide) dans le cas d'un réseau métallique de l'art antérieur (courbe 10 en trait plein), et respectivement à une distance de 30 nm de l'interface métal-diélectrique pour un réseau métallique 30 recouvert d'une couche de 25 nm de matériau diélectrique (courbe 11 tiretée), donc dans le vide à 5nm de la surface 14 de la couche diélectrique. On observe les mêmes pics de sur-intensité dans le vide à une distance de 5 nm de l'interface diélectrique/vide qu'à 30 nm de l'interface métal/vide. Cependant, la très bonne résistance d'une couche diélectrique 35 notamment en silice permet au réseau de l'invention de supporter ces surintensités tandis qu'un réseau métallique classique de l'art antérieur ne supporte pas de telles surintensités en régime femtoseconde. Le réseau de l'invention permet donc de s'approcher des limites de seuil d'endommagement des réseaux de type MLD. En conclusion, l'effet de la couche diélectrique 4 permet de repousser les zones de renforcement du champ électrique de l'onde électro-magnétique loin de la surface métallique et de la couche métallique du substrat. Les matériaux diélectriques comme la silice ayant intrinsèquement une tenue au flux très supérieure aux métaux, la tenue au flux du composant est très io notablement améliorée. Dans l'art antérieur le point faible du composant était l'interface air-métal (ou vide-métal). L'invention permet de repousser les zones où le champ électrique est renforcé loin de l'interface critique métallique sur une interface diélectrique-air (ou vide) beaucoup plus résistante au flux. 15 Le réseau de diffraction 6 métallique recouvert d'une couche mince diélectrique 4 présente une très bonne efficacité de diffraction (>90%) sur une très large bande passante (200 nm) avec une tenue au flux qui peut avoisiner celle des réseaux MLD. L'objet de l'invention permet d'améliorer un réseau de diffraction à 20 haute efficacité en régime femtoseconde en éloignant le plus possible les zones de renforcement du champ des matériaux constituant le réseau et en utilisant un matériau résistant là où le champ électrique est le plus fort. L'invention s'applique à des réseaux sur des substrats plans, concaves ou convexes. 25 L'invention permet ainsi de repousser les maximas de champ électrique hors de la matière tout en conservant une bonne efficacité sur une grande bande passante, cela pour un réseau métallique modifié. L'invention trouve une première application dans la compression d'impulsions laser . L'invention trouve également des applications dans la tenue au flux laser de composants 30 dans des lasers à haute puissance (MégaJoule, Petawatt). Le procédé de fabrication du réseau de l'invention est moins compliqué que celui d'un réseau MLD. Le réseau de l'invention est moins coûteux qu'un réseau MLD. REVENDICATIONS1. Réseau de diffraction métallique en réflexion (6) à très haute efficacité de diffraction pour diffracter des impulsions laser en régime femtoseconde, ledit réseau comprenant : - un substrat (2) comprenant un ensemble de traits (1) de pas A, ledit substrat (2) étant métallique ou recouvert d'une couche métallique (21 et - ledit réseau (6) comprenant une couche mince (4) en matériau diélectrique d'épaisseur e, ladite couche mince diélectrique (4) recouvrant a surface métallique (12) des traits du réseau, - ledit réseau (6) étant apte à recevoir une onde électromagnétique lumineuse mpulsionnelle en régime femtoseconde, caractérisé en ce que : - l'épaisseur e de la couche mince diélectrique (4) est inférieure à 50 nm, l'épaisseur e étant apte `diminuer d'au moins un facteur trois les maxima du carré du champ électrique de l'onde électromagnétique lumineuse sur a surface métallique (12) et dans a couche métallique du substrat (2, 2), comparé au carré du champ électrique en surface d'un réseau métallique (5) dépourvu de couche mince diélectrique, de manière à améliorer la tenue au flux laser du réseau de diffraction en régime femtoseconde, 2. Réseau de diffraction (6) selon a revendication 1 caractérisé en ce que e réseau de diffraction (6) est un réseau polarisé TM. 3. Réseau de diffraction (6) selon l'une des revendications 1 ou 2, caractérisé en ce que es traits (1) du réseau ont, dans un plan transverse à la direction des traits (1), un profil sinusoïdal, pseudo-sinusoïdal, triangulaire, rectangulaire, trapézoïdal ou pseudo-trapézoïdal. 4. Réseau de diffraction (6) selon 'une des revendications 1 à 3 caractérisé en ce que a couche mince diélectrique (4) a une épaisseur e inférieure à a profondeur de modulation h des traits (1) du réseau. 5. Réseau de diffraction (6) selon une des revendications 1 à 4 caractérisé en ce que a couche mince diélectrique (4) est en silice (SO2). 6. Réseau de diffraction (6) selon l'une des revendications 1 à 5 caractérisé en ce que le substrat est recouvert d'une couche métallique (2) en Or. 7. Réseau de diffraction (6) selon l'une des revendications 1 à 6, caractérisé en ce que la couche diélectrique (4) est transparente sur la bande passante optique � â;ä2] et l'épaisseur e de la couche mince diélectrique (4) est inférieure ou égale à 'épaisseur pour laquelle l'efficacité de diffraction en polarisation TM est atténuée d'un coefficient a (compris entre 0 et 1), comparée à l'efficacité de diffraction d'un réseau métallique (5) ayant des traits (1) de même profil et dépourvu de couche mince diélectrique (4). Io 8. Réseau de diffraction selon la revendication 7 caractérisé en ce que l'efficacité de diffraction en polarisation TM est supérieure à 9o% sur la bande passante optique [X AX!2J. 9. Système d'amplification d'impulsions laser à dérive de fréquence. (CFA) comprenant un étage pour étirer temporellement les impulsions laser, un ou 15 plusieurs étages d'amplification, et un étage de compression pour compresser temporellement les impulsions amplifiées, caractérisé en ce que l'étage de compression comprend au moins un réseau de diffraction (6) selon l'une des revendications 1 à 8. 10. Procédé d'amélioration du seuil d'endommagement d'un réseau de 20 diffraction métallique à un faisceau laser intense en régime femtoseconde, comprenant une étape de - sélection d'un réseau de diffraction à très haute efficacité de diffraction en réflexion comprenant un substrat (2) comprenant un ensemble de traits (1) de pas A, ledit substrat (2) étant métallique ou recouvert d'une couche métallique 25 (2'), caractérisé en ce qu'il comprend une étape de - dépôt d'une couche mince diélectrique (4) sur la surface métallique (12) des traits du réseau, ladite couche mince diélectrique (4) étant transparente sur la bande passante spectrale des impulsions 30 femtoseconde et l'épaisseur e de la couche diélectrique (4) étant apte à diminuer d'au moins un facteur trois les maxima du champ électrique de l'onde électromagnétique lumineuse sur la surface métallique (12) et dans la couche métallique (2, 2'). comparé au champ électrique en surface d'un réseau métallique (5) dépourvu de couche mince diélectrique.